(57)【要約】  巻紙をなすウェブに燃焼抑制剤を塗布した後に該ウェブを乾燥し、その後、前記ウェブの前記燃焼抑制剤を塗布面とは反対側の面の全域に水を塗布し、水が塗布されたウェブを、乾燥ローラと押圧ローラとの間に挟み込んで該ウェブを幅方向に伸ばしながら乾燥することで、皺の無い品質に優れた低延焼性シガレット用の巻紙を安定に、しかも安価に製造する。特に押圧ローラとして、その表面に軟質部をヘリカル状に設けた耐熱ゴム製のローラを用いる。
2011004460.tif 000002
【特許請求の範囲】
【請求項１】
シガレット用巻紙となるウェブを走行させ、このウェブの走行過程において前記ウェブに液状の燃焼抑制剤を塗布して該ウェブの幅方向に延びる前記燃焼抑制剤のバンド層を前記ウェブの走行方向に所定の間隔を存して形成するに際して、
前記ウェブに前記燃焼抑制剤を塗布した後、該ウェブを乾燥する第１の工程と、
この第１の工程を経た前記ウェブの前記バンド層を形成した面とは反対側の面に水を塗布する第２の工程と、
この第２の工程を経た前記ウェブを、乾燥ローラと押圧ローラとの間に挟み込んで該ウェブを伸ばしながら乾燥する第３の工程と
を含むことを特徴とするシガレット用巻紙の製造方法。
【請求項２】
前記第２の工程は、ローラを用いて前記第１の工程を経た前記ウェブを幅方向に伸ばした後、前記ウェブの前記バンド層を形成した面とは反対側の面の全体に、予め設定された定量の水を均一に塗布するものである請求項１に記載のシガレット用巻紙の製造方法。
【請求項３】
前記ウェブを幅方向に伸ばすローラとして、逆クラウン形のローラを用いる請求項２に記載のシガレット用巻紙の製造方法。
【請求項４】
前記押圧ローラは、その表面に堅さの異なる部位を、ローラ中央部からその両端部に掛けて周方向に位置変位させながらヘリカル状に設けた耐熱ゴム製のローラからなり、前記ウェブを幅方向に伸ばしながら前記乾燥ローラの表面に密着させる役割を担うものである請求項１に記載のシガレット用巻紙の製造方法。
【請求項５】
前記押圧ローラは、前記ウェブの走行経路に設けられた前記乾燥ローラに対する前記ウェブの入口部と出口部とにそれぞれ対峙させて設けられるものである請求項１に記載のシガレット用巻紙の製造方法。
【請求項６】
前記乾燥ローラは、前記ウェブの走行経路に沿って多段に設けられるものである請求項１に記載のシガレット用巻紙の製造方法。
【請求項７】
シガレット用巻紙となるウェブを走行させ、このウェブの走行過程において前記ウェブに液状の燃焼抑制剤を塗布して該ウェブの幅方向に延びる前記燃焼抑制剤のバンド層を前記ウェブの走行方向に所定の間隔を存して形成するシガレット用巻紙の製造装置において、
前記ウェブに前記燃焼抑制剤を塗布して前記バンド層を形成する燃焼抑制剤塗布機構、およびこの燃焼抑制剤塗布機構により前記ウェブに塗布された前記燃焼抑制剤を乾燥する乾燥器と、
この乾燥器の下流側に設けられて前記ウェブの前記バンド層を形成した面とは反対側の面に水を塗布する水塗工機構と、
乾燥ローラおよび押圧ローラを備え、前記水塗工機構により水が塗布された前記ウェブを前記乾燥ローラと前記押圧ローラとの間に挟み込んで該ウェブを伸ばしながら乾燥する乾燥機構と
を具備したことを特徴とするシガレット用巻紙の製造装置。
【請求項８】
請求項７に記載のシガレット用巻紙の製造装置において、
更に前記水塗工機構の前段に設けられて該水塗工機構に導かれる前記ウェブを、ローラを用いて幅方向に伸ばすロール機構を備えることを特徴とするシガレット用巻紙の製造装置。
【請求項９】
前記ウェブを幅方向に伸ばすローラは、逆クラウン形のものである請求項８に記載のシガレット用巻紙の製造装置。
【請求項１０】
前記水塗工機構は、前記ウェブの前記バンド層を形成した面とは反対側の面の全体に、予め設定された定量の水を均一に塗布するものである請求項７または８に記載のシガレット用巻紙の製造装置。
【請求項１１】
前記押圧ローラは、その表面に堅さの異なる部位を、ローラ中央部からその両端部に掛けて周方向に位置変位させながらヘリカル状に設けた耐熱ゴム製のローラからなり、前記ウェブを伸ばしながら前記乾燥ローラの表面に密着させる役割を担うものである請求項７または８に記載のシガレット用巻紙の製造装置。
【請求項１２】
前記乾燥機構は、前記ウェブの走行経路に設けられた乾燥ローラと、この乾燥ローラに対する前記ウェブの入口部と出口部とにそれぞれ対峙させて設けられた押圧ローラとを含む請求項７または８に記載のシガレット用巻紙の製造装置。
【請求項１３】
前記乾燥ローラは、前記ウェブの走行経路に沿って多段に設けられる請求項７または８に記載のシガレット用巻紙の製造装置。
【発明の詳細な説明】
【技術分野】
【０００１】
本発明は、低延焼性シガレット用巻紙を製造するための方法および装置に関する。
【背景技術】
【０００２】
近年、シガレットが着火したまま可燃物上に落下した場合でも、可燃物への延焼を低減可能とした低延焼性シガレットが開発されている（例えば特許文献１を参照）。この種の低延焼性シガレットは、例えば図４に示すように刻みたばこ１を棒状に包み込んでシガレット２を形成する巻紙３に、燃焼抑制剤を塗布した複数のバンド層４を、シガレット２の軸線方向に所定の間隔を存して設けたものからなる。尚、図４はシガレット２の一端にチップペーパ５を用いてフィルタ６を取り付けた、いわゆるフィルタ付き低延焼性シガレットを示している。【０００３】
ところで上述したバンド層４を備える巻紙３は、該巻紙３となるウェブの走行過程において該ウェブに液状の燃焼抑止剤（例えばアルギン酸ナトリウム水溶液）を塗布してバンド層４を形成した後、ウェブと共にバンド層４を乾燥処理することによって製造される。具体的には前記バンド層４は、シガレット２の全周に亘って帯状に延び、またシガレット２の軸線方向に所定のピッチを存して配置されるように、例えば図５に示すようにウエブＷの幅方向に一定の幅Ｈで延び、所定のピッチＰで繰り返し配置される帯状パターンとして形成される。【０００４】
ちなみに特許文献１においては、上述した燃焼抑制剤の塗布および乾燥処理を複数回に分けて実施することで、巻紙３としての品質を維持するようにしている。即ち、燃焼抑制剤を塗布したウェブの処理領域が収縮する場合であっても未処理領域に生じる皺を最小限に抑え、処理領域以外の前記ウェブの未処理領域に対する悪影響を抑えるようにしている。
【先行技術文献】
【特許文献】
【０００５】
【特許文献１】特表２００４−５１２８４９号公報
【発明の概要】
【発明が解決しようとする課題】
【０００６】
しかしながら特許文献１に開示される製造方法では、ウェブの走行過程において該ウエブに対する燃焼抑制剤の塗布と乾燥処理とを複数回に亘って行うべく、その走行経路に沿って複数台の塗布器と乾燥器を配置することが必要である。しかも複数台の塗布器を互いに同期させて動作させてウェブＷに対する燃焼抑制剤の塗布領域を一致させることが必要である。これ故、この方法を実施するための製造装置の構成が大掛かりなものとなることが否めず、低延焼性シガレットのための巻紙を安価に提供することができないと言う問題がある。【０００７】
本発明は上述した不具合を解消し、皺の無い品質に優れた低延焼性シガレット用の巻紙を安定に、しかも安価に製造することのできるシガレット用巻紙の製造方法および製造装置を提供することを目的としている。
【課題を解決するための手段】
【０００８】
上述した目的を達成するべく本発明に係るシガレット用巻紙の製造方法は、シガレット用巻紙となるウェブを走行させ、このウェブの走行過程において前記ウェブに液状の燃焼抑制剤を塗布して該ウェブの幅方向に延びる前記燃焼抑制剤のバンド層を前記ウェブの走行方向に所定の間隔を存して形成するに際して、
前記ウェブに前記燃焼抑制剤を塗布した後、該ウェブを乾燥させた（第１の工程）、この第１の工程を経た前記ウェブの前記バンド層を形成した面とは反対側の面に水を塗布し（第２の工程）、この第２の工程を経た前記ウェブを、乾燥ローラと押圧ローラとの間に挟み込んで該ウェブを伸ばしながら乾燥する（第３の工程）ことを特徴としている。【０００９】
ちなみに前記第２の工程は、ローラを用いて前記第１の工程を経た前記ウェブを幅方向に伸ばした後、前記ウェブの前記バンド層を形成した面とは反対側の面の全体に、予め設定された定量の水を均一に塗布することにより達せられる。この際、前記ウェブを幅方向に伸ばすローラとして、逆クラウン形のローラを用いることが好ましい。また前記押圧ローラとして、その表面に堅さの異なる部位、例えば軟質部を、ローラ中央部からその両端部に掛けて周方向に位置変位させながらヘリカル状に設けた耐熱ゴム製のローラを用いることで、前記ウェブを幅方向に伸ばしながら前記乾燥ローラの表面に密着させることが望ましい。【００１０】
尚、前記押圧ローラについては、前記ウェブの走行経路に設けられた前記乾燥ローラに対する前記ウェブの入口部と出口部とにそれぞれ対峙させて設けることが好ましい。また前記乾燥ローラを、前記ウェブの走行経路に沿って多段に設けることも望ましい。【００１１】
また本発明に係るシガレット用巻紙の製造装置は、シガレット用巻紙となるウェブを走行させ、このウェブの走行過程において前記ウェブに液状の燃焼抑制剤を塗布して該ウェブの幅方向に延びる前記燃焼抑制剤のバンド層を前記ウェブの走行方向に所定の間隔を存して形成するものであって、
前記ウェブに前記燃焼抑制剤を塗布して前記バンド層を形成する燃焼抑制剤塗布機構、およびこの燃焼抑制剤塗布機構により前記ウェブに塗布された前記燃焼抑制剤を乾燥する乾燥器と、
この乾燥器の下流側に設けられて前記ウェブの前記バンド層を形成した面とは反対側の面に水を塗布する水塗工機構と、
乾燥ローラおよび押圧ローラを備え、前記水塗工機構により水が塗布された前記ウェブを前記乾燥ローラと前記押圧ローラとの間に挟み込んで該ウェブを伸ばしながら乾燥する乾燥機構と
を含むことを特徴とする。【００１２】
また本発に係る別のシガレット用巻紙の製造装置は、上記構成に加えて、更に前記水塗工機構の前段に、該水塗工機構に導かれる前記ウェブを、ローラを用いて幅方向に伸ばすロール機構を設けたことを特徴としている。【００１３】
ちなみに前記ウェブを幅方向に伸ばすローラとしては、例えば逆クラウン形のものが適している。また前記水塗工機構は、前記ウェブの前記バンド層を形成した面とは反対側の面の全体に、予め設定された定量の水を均一に塗布するように構成される。【００１４】
前記乾燥機構は、好ましくは、例えば前記ウェブの走行経路に設けられた乾燥ローラと、この乾燥ローラに対する前記ウェブの入口部と出口部とにそれぞれ対峙させて設けられた押圧ローラとを含む。尚、前記乾燥ローラを、前記ウェブの走行経路に沿って多段に設けることも好ましい。
【発明の効果】
【００１５】
本発明に係るシガレット用巻紙の製造方法および製造装置によれば、燃焼抑制剤を塗布した後に乾燥処理したウェブの、上記燃焼抑制剤の塗布面とは反対側の面に水を塗布した後、これを乾燥ローラと押圧ローラとの間に挟み込むことでウェブを伸ばしながら乾燥させるので、皺のない良質のシガレット用巻紙を容易に製造することができる。しかもウェブに塗布した燃焼抑制剤と共にウェブを乾燥させた後、改めてウェブに水を塗布し、乾燥ローラと押圧ローラとを用いてウェブを幅方向に伸ばしながら乾燥させるので、前記燃焼抑制剤の塗布と乾燥によりウェブに生じた皺を効果的に伸ばすことができる。【００１６】
またウェブに対する燃焼抑制剤の塗布処理と乾燥処理が１回だけで良いので、本製造方法を実施する装置の構成もまた簡略化することができる。更にはバンド層を形成したウェブに皺があっても、該ウェブに水を塗布した後、該ウェブを伸ばしながら乾燥処理するのでその水分量の調節が容易であり、安価に良質のシガレット用巻紙を得ることが可能となる等の効果が奏せられる。
【図面の簡単な説明】
【００１７】
【図１】本発明の一実施形態に係るシガレット用巻紙の製造方法を実施する製造装置の要部概略構成図。
【図２】逆クラウン形ローラの例を示す図。
【図３】押圧ローラの例を示す図。
【図４】低燃焼性シガレットを概略的に示す図。
【図５】巻紙となるウェブの一部を示す図。
【発明を実施するための最良の形態】
【００１８】
以下、図面を参照して本発明の一実施形態に係るシガレット用巻紙の製造方法および製造装置について説明する。
図１は本発明方法を実施する製造装置の要部概略構成図である。本発明に係るシガレット用巻紙の製造装置は、基本的には前述したシガレット２の巻紙３となるウエブＷを、図示しない繰出しリールから巻取りリールに向けて繰り出し、所定の走行経路を経てバンド層４を形成したウェブＷを前記巻取りリールにて巻き取るように構成される。そしてバンド層４が形成されたウエブＷは、所定幅の巻紙３として切断加工された後、図示しない巻上機に供給されてシガレットの製造に供され、これによりバンド層４を有する低延焼性のシガレット２が製造される。【００１９】
このような巻紙３、即ち、バンド層４を形成したウェブＷを製造する本発明に係る製造装置は、前述したウェブＷの走行経路に沿って、図１に示すようにその上流側に設けられた液状の燃焼抑制剤をウェブＷに塗布する塗布ユニット（燃焼抑制剤塗布機構）１０と、この塗布ユニット１０の下流に設けられた乾燥器２０とを備える。上記塗布ユニット１０は、例えばグラビアローラ１１と、このグラビアローラ１１との間にてウエブＷを挟み込むピンチローラ１２とを備える。この塗布ユニット１０は、前記繰出しリールから繰り出されたウェブＷが前記巻取りリールに向けて走行して該塗布ユニット１０を通過する際、前記グラビアローラ１１にて前記ウエブＷの片面、即ち、巻紙３の裏面に前記燃焼抑制剤としての、例えばアルギン酸ナトリウム水溶液を塗布し、前述したバンド層４を形成する役割を担う。また前記乾燥器２０は、例えばウェブＷの挿通路を形成した乾燥室を備え、赤外線ヒータを用いて前記乾燥室内を通過するウェブＷを、例えば１００℃〜２００℃、好ましくは１７０℃の乾燥温度にて急速乾燥するものからなる。これらの塗布ユニット１０および乾燥器２０は、ウェブＷに前述したバンド層４を形成する基本的な役割を担う第１の工程を構成する。【００２０】
ところでこのような第１の工程を経てウェブＷに帯状のバンド層４を該ウェブＷの走行方向に所定の間隔で形成した場合、燃焼抑制剤を塗布したウエブＷの処理領域と、その処理領域層以外での収縮率の異なりによって該ウエブＷの未処理領域（燃焼抑制剤を塗布していない領域）に皺が生じることが否めない。そこで本装置においては、前記ウェブＷの走行経路における前記乾燥器２０の後段に、前記ウェブＷの前記バンド層４を形成した面とは反対側の面（巻紙３の表面）に水を塗布する水塗工機構３０を設けている。この水塗工機構３０は、例えば水槽３１中に一部が浸漬された塗布ローラ３２と、この塗布ローラ３２との間にて前記ウエブＷを挟み込むピンチローラ３３とを備える。そしてこの水塗工機構３０は、ウエブＷが該水塗工機構３０を通過する際、前記塗布ローラ３２にて前記ウエブＷの一面全域に亘って定量の水を塗布する。この塗布ローラ３２によるウェブＷへの水の塗布量は、例えば１〜１０ｇ／ｍ２程度とすることが好ましい。【００２１】
またこの実施形態においては、前述した如く皺が生じたウェブＷに対して水を均一に塗布するべく、前記水塗工機構３０の前段にロール機構３５を設けている。このロール機構３５は、例えば図２に示すように、ローラ中央部の径をその両端部に比較して小さくなるように湾曲させた周面（ローラ面）を有する、いわゆる逆クラウン形のローラ３６を備える。このローラ３６を備えたロール機構３５は、前記ウェブＷに所定の張力を与えながら該ローラ３６の周面に沿ってウェブＷを走行させる機能を備える。この逆クラウン形のローラ３６は、該ローラ３６の中央部と両端部との外径Ｄc,Ｄsの異なりによる周速の違いを利用してウェブＷを幅方向に伸ばす作用を呈し、これによって前述した如くウェブＷに生じた皺が、機械的に或る程度伸ばされる。
尚、逆クラウン形のローラ３６に代えてフラットエキスパンダーやヘリカルロール等を用いてウェブＷを幅方向に伸ばし、ウェブＷに生じた皺を機械的に或る程度伸ばすことも勿論可能である。【００２２】
即ち、本装置においては、前記水塗工機構３０に導かれるウェブＷの皺を、前記ロール機構３５における逆クラウン形のローラ３６にて極力伸ばすことにより、前記水塗工機構３０によるウェブＷへの水の塗布を、該ウェブＷの全体に亘って、より均一に行い得るように工夫されている。このようなロール機構３５を前段に備えた前記水塗工機構３０は、前述した如くバンド層４の形成されたウェブＷに生じた皺を伸ばす上での前処理として、該ウェブＷに定量の水を均一に塗布する役割を担う第２の工程をなす。【００２３】
さて前記ウェブＷの走行経路における前記水塗工機構３０の後段には、前述した如く水が塗布されたウェブＷを伸ばしながら乾燥させて前述した皺を取り除くための乾燥機構４０が設けられている。この乾燥機構４０は、本発明における第３の工程をなすもので、基本的にはドラム式の乾燥ローラ４１とこの乾燥ローラ４１に対峙して設けられて、前記水塗工機構３０により水が塗布された前記ウェブを前記乾燥ローラ４１との間に挟み込む押圧ローラ４２とを備えて構成される。特に押圧ローラ４２は、乾燥ローラ４１におけるウェブＷの入口側と出口側とにそれぞれ設けられており、乾燥ローラ４１の周方向の所定長に亘って前記ウェブＷを乾燥ローラ４１の周面に密着させながら搬送するようになっている。【００２４】
尚、この実施形態においてはウェブＷの走行経路に沿って第１の乾燥ローラ４１と第２の乾燥ローラ４３とが２段に亘って設けられている。そして第２の乾燥ローラ４３におけるウェブＷの入口側および出口側にも押圧ローラ４４がそれぞれ設けられている。この実施形態においては、上述した２段の乾燥ローラ４１,４３によりウェブＷの含有水分量が所定量となるように２段階の乾燥処理を施すものとなっているが、更にウェブＷの走行経路に沿って別の乾燥ローラを設けることで３段階以上の乾燥処理を施すことも勿論可能である。【００２５】
また前記第１および第２の乾燥ローラ４１,４３によるウェブＷに対する乾燥温度は、該乾燥機構４０の後段に設けられた、例えば赤外線水分計５０により計測されるウェブＷの含有水分量に応じてフィードバック制御される。この制御により、前述した如くバンド層４が形成され、乾燥機構４０による乾燥処理を経たウェブＷの含有水分量が、予め設定された品質を確保しうる水分量に調整される。【００２６】
ここで前記乾燥機構４０における乾燥ローラ４１（４３）と押圧ローラ４２（４４）について今少し詳しく説明する。乾燥ローラ４１（４３）は、その外周面を滑らかな加熱面とした円筒ドラムを備え、該円筒ドラムの内部に収納した誘導コイルを通電することでドラム面を所定の乾燥温度（ウェブＷに対する加熱温度）に加熱する機能を備えている。これに対して前記押圧ローラ４２（４４）は、特に乾燥ローラ４１（４３）におけるウェブＷの入口側に設けられる押圧ローラ４２（４４）は、例えば図３に示すように円柱状の表面（外周面）に、表面に堅さの異なる部位、例えば軟質部４２ａ,４４ａを、ローラ中央部から両端部に掛けて周方向に位置変位させてヘリカル状に設けた耐熱ゴム製のローラからなる。上記軟質部４２ａ,４４ａは、例えばローラの周方向に所定のピッチで複数条に亘って設けられる。尚、乾燥ローラ４１（４３）におけるウェブＷの出口側に設けられる押圧ローラ４２（４４）については、一般的な耐熱ゴム製の円筒型ローラであれば十分である。【００２７】
上述したヘリカル状の複数条の軟質部４２ａ（４４ａ）を備えた押圧ローラ４２（４４）は、前記乾燥ローラ４１（４３）の周面に所定の押圧力が付与された状態で押し付けられる。押圧ローラ４２（４４）は、これらのローラ４１,４２（４３,４４）間に導かれて挟み込まれるウェブＷを前記ヘリカル状の軟質部４２ａ（４４ａ）により該ローラ４１,４２（４３,４４）の幅方向に伸ばしながら送り出す作用を呈する。特に前記押圧ローラ４２（４４）は、ウェブＷの幅方向の全域に亘って前記乾燥ローラ４１（４３）との間にウェブＷを挟み込み、該ウェブＷをその中央部から両側部に掛けて該ローラ４２（４４）の軸心方向に徐々に伸ばしながら回転することで該ウェブＷに形成されていた皺をウェブＷの面に沿って幅方向に伸ばすものとなっている。【００２８】
そして前記ローラ４１,４２（４３,４４）により幅方向に伸ばされたウェブＷは、乾燥ローラ４１（４３）の出口側に設けられた押圧ローラ４２（４４）に至るまで前記乾燥ローラ４１（４３）の外周面に密着した状態で、該乾燥ローラ４１（４３）の回転に伴って搬送される。この間、前記ウェブＷは乾燥ローラ４１（４３）からの熱を受けて乾燥される。【００２９】
即ち、乾燥機構４０に導かれたウェブＷは、上述した乾燥ローラ４１（４３）と押圧ローラ４２（４４）との間に挟み込まれることにより、前述したバンド層４の形成に伴って生じた皺を伸ばした状態で乾燥処理されて上記皺が取り除かれる。特にこの実施形態においては、上述した皺取り処理を２段階（多段階）に亘って実行することにより、ウェブＷ自体に過剰な負荷（引っ張り力）を加えることなく、皺を伸ばしながら乾燥処理するものとなっている。【００３０】
かくして上述した如くして燃焼抑制剤からなるバンド層４を形成したウェブＷを製造する本装置によれば、ウェブＷに対する液状の燃焼抑制剤の塗布処理を１回行うだけで良いので、前述した特表２００４−５１２８４９号公報に開示されるように燃焼抑制剤を何回にも分けて塗布する場合に比較して塗布ユニット（燃焼抑制剤塗布機構）１０自体を簡単に構成することができる。しかも燃焼抑制剤を塗布した後、乾燥処理を施してバンド層４を形成したウェブＷに対して、その全面に一様（均一）に水を塗布して湿らせ、これを前述した構成の乾燥機構４０にて皺を伸ばしながら乾燥処理するので、その含有水分量を容易に調節しながら、いわゆる皺取り処理を施すことができる。【００３１】
特に前述したヘリカル状の軟質部４２ａ（４４ａ）を備えた耐熱ゴム製の押圧ローラ４２（４４）と乾燥ローラ４１（４３）との間にウェブＷを挟み込み、ウェブＷの皺を伸ばして該ウェブＷを乾燥ローラ４１（４３）の周面（ローラ面）に密着させ、この状態で該ウェブＷを乾燥させるので、ウェブＷに生じていた皺を効果的に取り除くことができる。従って燃焼抑制剤からなるバンド層４を形成した皺のない、しかも含有水分量が調節された品質の高いウェブＷを容易に製造することができる。【００３２】
またこのようにして製造されたウェブＷを巻紙３として用いて前述した低燃焼性シガレット２を製造する場合、前述したようにウェブＷ（巻紙３）の含有水分量を容易に適正化しておくことができる。従って燃焼抑制剤を塗布したバンド層４を備えるといえども、その存在がシガレット２の喫味に悪影響を及ぼすことがない等の効果が奏せられる。換言すれば従来においては、ウェブＷに液状の燃焼抑制剤を塗布したバンド層４を形成した場合、例えば前記燃焼抑制剤の乾燥処理に伴ってウェブＷ（巻紙３）の含有水分量が変化することがある。このような含有水分量の変化は、巻紙３が及ぼすシガレット２の喫味に変化を生じさせる要因となる。【００３３】
この点、前述した本発明に係る製造方法および製造装置によれば、適量に燃焼抑制剤を塗布したバンド層４を形成したウェブＷに対してその全体に水を塗布し、乾燥ローラ４１（４３）と押圧ローラ４２（４４）との間にウェブＷを挟み込むことで、ウェブＷに生じた皺を伸ばしながら、しかもその含有水分量を調節しながら乾燥処理する。従ってシガレット２の喫味に悪影響を及ぼす虞のない、しかも皺のない高品質なウェブＷ（巻紙３）を製造し、これを低延焼性シガレット２の製造に供することができる。【００３４】
尚、本発明は上述した実施形態に限定されるものではない。例えば実施形態においては水槽３１中に一部が浸漬された塗布ローラ３２と、この塗布ローラ３２との間にて前記ウエブＷを挟み込むピンチローラ３３とを備えた水塗工機構３０を用いてウエブＷの全面に水を塗布するものとして説明した。しかしこれに代えてスプレー噴霧によりウェブＷの一面に水を塗布するようにしても良い。また乾燥機構４０に組み込まれる押圧ローラ４２（４４）の表面に形成されるヘリカル状の軟質部４２ａ（４４ａ）の並び数や、押圧ローラ４２（４４）の回転方向に対する傾斜角θについては、該押圧ローラ４２（４４）の径やその回転速度、更にはウェブＷの引っ張り強度等に応じて定めておけば良い。その他、本発明はその要旨を逸脱しない範囲で種々変形して実施することができる。
【符号の説明】
【００３５】
２  シガレット
３  巻紙（ウェブＷ）
４  バンド層（燃焼抑制剤の塗布領域）
１０  塗布ユニット（燃焼抑制剤塗布機構）
２０  乾燥器
３０  水塗工機構
３５  ロール機構（逆クラウン形のローラ）
４０  乾燥機構
４１,４３  乾燥ローラ
４２,４４  押圧ローラ
４２ａ,４４ａ  ヘリカル状の軟質部
５０  赤外線水分計
【図１】
2011004460.tif 000003
【図２】
2011004460.tif 000004
【図３】
2011004460.tif 000005
【図４】
2011004460.tif 000006
【図５】
2011004460.tif 000007
【国際調査報告】
2011004460.tif 000008
2011004460.tif 000009
2011004460.tif 000010
2011004460.tif 000011